(57)【要約】  本明細書において開示されることは、カーボンナノチューブ、ＣＮＴを粒体に供給する方法であり、ＣＮＴは、ＣＮＴの絡み合った凝集体の粉体の形で供給され、絡み合った凝集体の粉体は、投与チャンバ（１６、１８）に供給され、圧力パルスは、投与チャンバ（１６、１８）に適用されて、前記圧力および添付の剪断力によって凝集体が少なくとも部分的に崩壊されるように、投与チャンバの出口からＣＮＴを排出し、ＣＮＴは、前記粒体の中に供給され、前記流体内に前記ＣＮＴを分散させ、かつ複合材料を形成する。
2012523972.tif 000002
【特許請求の範囲】
【請求項１】
カーボンナノチューブ、ＣＮＴを流体に供給する方法であって、
ＣＮＴは、ＣＮＴの絡み合った凝集体の粉体の形で提供され、
絡み合った凝集体の粉体は、投与チャンバ（１６、１８）に供給され、
圧力パルスは、凝集体が前記圧力および付随する剪断力によって少なくとも部分的に崩壊されるような方法で投与チャンバ（１６、１８）に適用され、ＣＮＴを投与チャンバの出口から排出し、かつ
ＣＮＴは、前記流体の中に供給されて、前記ＣＮＴを前記流体内に分散させ、かつ複合材料を形成する方法。
【請求項２】
絡み合った凝集体の粉体は、少なくとも２つの投与チャンバ（１６、１８）に供給され、圧力パルスは、前記流体の中に供給されるべきＣＮＴの実質的に連続的なストリームを生成するように、ＣＮＴを前記投与チャンバのそれぞれの出口から連続的に排出する、前記投与チャンバ（１６、１８）に連続的に適用される、請求項１に記載の方法。
【請求項３】
絡み合った凝集体の粉体は、空気圧によってＣＮＴの貯蔵器（１４）から投与チャンバ（１６、１８）に引き入れられる、請求項１および２の一項に記載の方法。
【請求項４】
凝集体の崩壊およびＣＮＴの流体への供給を制御するように、投与チャンバ（１６、１８）に適用される圧力パルスは、絶対圧力値、パルス周波数、パルス幅およびパルス負荷サイクルの少なくとも１つの観点から制御される、請求項１〜３の一項に記載の方法。
【請求項５】
ＣＮＴは、前記流体を出力するための出力ノズルのすぐ上流で流体の中に供給される、請求項１〜４の一項に記載の方法。
【請求項６】
投与チャンバに適用される圧力パルスは、前記流体の中に供給されるＣＮＴの量を調節するように制御される、請求項１〜５の一項に記載の方法。
【請求項７】
絡み合った凝集体は、０．０５ｍｍ〜５．００ｍｍ、好ましくは０．１０ｍｍ〜２．００ｍｍ、最も好ましくは０．２０ｍｍ〜１．００ｍｍの平均直径を有する絡み合ったＣＮＴ凝集体である、請求項１〜６の一項に記載の方法。
【請求項８】
ＣＮＴは、３ｎｍ〜１００ｎｍ、好ましくは５ｎｍ〜８０ｎｍ、最も好ましくは６ｎｍ〜６０ｎｍの平均直径を有するナノチューブを含む、請求項１〜７の一項に記載の方法。
【請求項９】
ＣＮＴの直径に対する長さの比率は、３よりも大きい、好ましくは１０よりも大きい、最も好ましくは３０よりも大きい、請求項１〜８の一項に記載の方法。
【請求項１０】
ＣＮＴの少なくともほんの一部は、１つまたはそれより多くの巻き上げられたグラファイト層で構成されるスクロール構造を有し、それぞれのグラファイト層は、互いの上部の２つまたはそれより多くのグラフェン層から成る、請求項１〜９の一項に記載の方法。
【請求項１１】
ＣＮＴは、０．５〜１０．０％、好ましくは３．０〜９．０％、最も好ましくは５．０〜９．０％の範囲の複合材料全体に対する重量パーセントで流体の中に供給される、請求項１〜１０の一項に記載の方法。
【請求項１２】
請求項１〜１１の一項に記載のカーボンナノチューブ、ＣＮＴを流体に供給する工程であって、該流体は可塑化または溶融プラスチックである工程、および
複合材料を押出または射出成形することによって物体を形成する工程
を包含する、半完成品または完成品を製造する方法。
【請求項１３】
請求項１〜１０の一項に基づいて、カーボンナノチューブ、ＣＮＴを流体に供給する工程であって、該流体は溶融金属である工程、および
複合材料のスプレー圧密化によって物体を形成する工程
を包含する、半完成品または完成品を製造する方法。
【請求項１４】
請求項１〜１０の一項に基づいて、ＣＮＴを流体に供給する工程であって、該流体が、前記金属粒子を含んで成る工程、ならびに
粉砕チャンバおよび粉砕部材としてのボールを有するボールミルを用いて複合材料を粉砕し、複合材料の機械的合金化をもたらす工程
を包含する、金属粒子およびカーボンナノチューブ、ＣＮＴを含有する複合材料を製造する方法。
【発明の詳細な説明】
【技術分野】
【０００１】
本発明は、複合材料を形成するために、カーボンナノチューブ（ＣＮＴ）を流体に供給する方法およびシステムに関する。ＣＮＴは、射出成形工程または押出工程の間にプラスチック材料の中に射出される、あるいはスプレーフォーミング工程中に溶融金属の中に射出されることが好ましい。
【背景技術】
【０００２】
時には「炭素フィブリル」または「中空炭素フィブリル」とも呼ばれることがあるカーボンナノチューブ（ＣＮＴ）は、３〜１００ｎｍの直径およびそれら直径の何倍もの長さを有する、典型的にシリンダー状のカーボンチューブである。ＣＮＴは、炭素原子の１つまたはそれより多くの層から成り、かつ種々の形態を有するコアによって特徴付けられてよい。
【０００３】
ＣＮＴは、長年文献から知られている。飯島（飯島、ネイチャー ３５４、５６−５８、１９９１）は、ＣＮＴを最初に発明した人と一般的に考えられているが、実際には、複数のグラファイト層を有するファイバ状グラファイト材料が、１９７０年代および１９８０年代から知られている。例えば英国特許第１４ ６９９ ３０ Ａ１および欧州特許第５６ ００４ Ａ２において、ＴａｔｅｓおよびＢａｋｅｒは、炭化水素の触媒分解からの非常に微細なファイバ状炭素の堆積物を初めて記載した。しかしながら、これら刊行物では、短連鎖炭水化物に基づいて製造される炭素フィラメントは、それらの直径に関して、これ以上特徴付けられていない。
【０００４】
カーボンナノチューブの最も一般的な構造はシリンダー状であり、ＣＮＴは、ただ１つのグラフェン層で構成されてよく（単層カーボンナノチューブ）、あるいは複数の同心グラフェン層で構成されてよい（多層カーボンナノチューブ）。そのようなシリンダー状ＣＮＴを製造する標準的な方法は、アーク放電、レーザアブレーション、ＣＶＤおよび触媒ＣＶＤ処理に基づく。飯島（ネイチャー  ３５４、５６−５８、１９９１）による上記の記事には、同心シームレスシリンダーの形で２つまたはそれより多くのグラフェン層を有するＣＮＴのアーク放電法を用いた形成が、記載されている。いわゆる「巻き上げベクトル」に応じて、ＣＮＴ長手軸に関して、炭素原子の対掌および非対掌なアレンジメントが可能である。
【０００５】
J. Appl. Phys. 34, 1960, 283 - 290のBaconらによる記事において、通常「スクロール型」と呼ばれる、単一の連続的な巻き上げグラフェン層から成るＣＮＴの種々の構造が、初めて記載されている。不連続なグラフェン層で構成された同様の構造は、「オニオン型」ＣＮＴという名で知られている。そのような構造は、その後、サイエンス、263, 1994, 1744 -1747のZhouらによって、およびCarbon 40, 2002, 1123 - 1130のLavinらによっても見つけられている。
【０００６】
周知のように、ＣＮＴは、導電性、熱伝導性および強度に関して実に驚くべき特性を有する。例えば、ＣＮＴは、ダイアモンドを超える硬度および鋼鉄よりも１０倍大きな引張強度を有する。その結果、コンパウンド材料にこれらの有利な特性の幾つかを移転させようとするセラミック、ポリマー材料もしくは金属のような、コンパウンドまたは複合材料における構成要素としてＣＮＴを用いることは、絶え間なく取り組まれてきた。
【０００７】
米国特許出願公開第２００７／０１３４４９６ Ａ１から、セラミックおよび金属および長鎖カーボンナノチューブの混合粉体をボールミルによって練り分散させ、その分散させた材料を放電プラズマを用いて焼成させる、ＣＮＴ分散複合材料を製造する方法が知られている。金属にアルミニウムを用いる場合、好ましい粒径は５０〜１５０μｍである。
【０００８】
機械的合金化処理において、複合ＣＮＴ金属粉体を製造するように、カーボンナノ材料と金属粉体とを混ぜ合わせて練る同様の方法が、日本国特許第２００７ １５４ ２４６ Ａに記載されている。
【０００９】
金属−ＣＮＴ複合材料を得るもう１つの関連する方法が、国際公開ＷＯ２００６／１２３ ８５９ Ａ１に記載されている。ここにおいても同様に、ボールミルにて金属粉体とＣＮＴとを、３００ｒｐｍまたはそれよりも大きな粉砕速度で混ぜ合わせる。この先行技術の主な目的の１つは、機械的特性および電気的特性を向上させるために、ＣＮＴの指向性を確保することである。この特許文献によれば、ナノフィブリルが金属内に均一に分散している複合材料に機械的物質流動処理を適用することによって、ナノフィブリルに指向性が与えられ、その物質流動処理は、例えば複合材料の押出、回転または射出であり得る。
【００１０】
本発明の国際公開ＷＯ２００８／０５２ ６４２号および国際公開ＷＯ２００９／０１０ ２９７号は、ＣＮＴおよび金属を含有する複合材料を製造する更なる方法を開示する。ここにおいて、複合材料は、ボールミルを用いて機械的合金化によって製造され、ボールは１１ｍ／秒または１４ｍ／秒さえまでの非常に大きな速度まで加速させられる。得られた複合材料は、金属層とＣＮＴ層とが交互になっている層状構造によって特徴付けられ、金属材料の個々の層は、２０ｎｍ〜２００，０００ｎｍの厚さであってよく、かつＣＮＴの個々の層は、２０ｎｍ〜５０，０００ｎｍの厚さであってよい。この先行技術の層構造は、図１１ａに図示される。
【００１１】
これら特許文献にて更に示されるように、純アルミニウムマトリックス中に６重量％のＣＮＴを導入することによって、引張強度、硬度および弾性率を、純アルミナと比べ著しく増大させることができる。しかしながら層構造のせいで、機械的特性は等方的でない。
【００１２】
ＣＮＴの均質で等方的な分散を提供するために、日本国特許第２００９ ０３ ００ ９０号では、ＣＮＴ金属コンパウンド材料を形成する更に別の方法が提案されている。この文献によれば、０．１μｍ〜１００．０μｍの平均主要粒子サイズを有する金属粉体は、ＣＮＴを含有する溶液に浸漬され、ＣＮＴは親水化によって金属粒子に付着させられ、それによって、金属粉体粒子の上部にメッシュ状コーティング膜を形成する。次に、ＣＮＴ被覆金属粉体は、焼成処理にて更に処理させられることができる。また、その被覆金属複合物を基材表面に積層させることによって、積層金属複合物が形成され得る。得られた複合物は、より優れた機械的強度、導電性および熱伝導性を有することが報告されている。
【００１３】
先行技術の上記議論から明らかなように、金属内にＣＮＴを分散させる同じ概念を、多数の種々の方法で実施することができ、得られた複合材料は、種々の機械的特性、電気的特性および熱導電特性を有し得る。
【発明の概要】
【発明が解決しようとする課題】
【００１４】
当然のことながら、上記先行技術は、まだ実験室規模でしか実施されていない、即ち、最終的にどの種類の複合物が、産業での使用を実質的に満足させるのに十分に大規模かつ経済的に妥当な条件で製造できるか、まだ示されていないままである。更に、そのようなコンパウンド材料の機械的特性は、ほとんど調査されていない上、更に処理してある物体にする上で、複合材料がどのように挙動するか、詳細には、原材料としての複合材料の有益な特性が、それから製造した完成品にどの程度まで引き継がれることができ、かつその物体の使用のもとで、どの程度まで維持されることができるか、まだ示されていないままである。
【００１５】
欧州特許第０ ９６０ ００８ Ｂ１は、機械的に繊細な充填材を含有するポリウレタンを製造するための方法を記載する。記載されたシステムは、充填材のための投与手段、ポリオールのための投与手段、充填材とポリオールとを混ぜ合わせるための連続的なねじ山を有するミキシングスクリューを有して成る。それは、ポリオールと充填材との混合物を受容するための減圧ホッパー、およびその混合物を、充填材を含有するポリオールとイソシアネート成分とを混ぜ合わせるための混合ヘッドに供給するためのスクリュースピンドルまたは偏心スクリューポンプを更に有して成り、その混合ヘッドは、発泡パーツを生成するように構成される。そのシステムは、ポリウレタン内に膨張性グラファイトのような機械的に繊細な充填材を用いるのに特に適する。充填材は、２０バール以下、好ましくは１０バール以下のいずれかの圧力に晒される。
【００１６】
国際公開ＷＯ０３／０２９７６２ Ａ１は、例えば被覆処理において用いられるべき材料の種々の量を投与するのに適する、あるいは化学分野、医学分野およびパン屋におけるようなあらゆる種類の配合に適する、細粒バルク材料の投与量を運搬するための方法および装置を記載する。国際公開ＷＯ０３／０２９７６２Ａ１の装置は、バルク材料の連続的なストリームを形成するように、投与チャンバに接続された圧力ラインおよび真空ラインを交互に用いて充填および放出されることができる、少なくとも２つの投与チャンバを用いる。
【００１７】
溶融金属からのスプレーフォーミング品の方法およびシステムが、イギリスのSandvik Osprey Ltd.によって開発され、それは、英国特許第１ ３７９ ２６１ Ａおよび英国特許第１ ４７２ ９３９ Ａにおいて、ならびにSandvik Osprey Ltd.のウェブサイトであるwww.smt.sandvik.com/ospreyに記載されている。金属品のスプレーフォーミングは、スプレーキャスト、スプレー堆積またはその場圧密化としても当該技術分野で知られている。
【００１８】
本発明の１つの目的は、プラスチックまたは金属材料内に分散させられ、かつより優れた、硬度、引張強度およびヤング係数のような機械的特性を有するカーボンナノチューブ（ＣＮＴ）を含んで成る複合材料を製造する、新しい方法ならびにシステムを提供することである。
【００１９】
本発明は、特定のカーボンナノチューブ（ＣＮＴ）を流体に供給する方法およびシステム、ならびに前記供給方法／システムに基づいて半完成品または完成品を製造するための方法および装置を提供する。本発明によれば、ＣＮＴはナノ粒子の絡み合った凝集体の粉体の形で提供され、その粉体は投与チャンバに供給され、ならびにその凝集体が、圧力パルスおよび付随する剪断力によって少なくとも部分的に崩壊されるような方法で、圧力パルスは投与チャンバに適用され、ＣＮＴを投与チャンバの出口から排出する。その凝集体は、溶融もしくは可塑化プラスチックまたは溶融金属材料のストリームのような流体に供給されて、ＣＮＴを流体内に分散させ、複合材料を形成する。複合材料は、半完成品または完成品を、例えば押出、射出成形またはスプレー圧密化によって製造するために用いられる。
【００２０】
先行技術で生じる更なる問題は、ＣＮＴを扱う場合に起こり得る暴露に関する（例えば、Baron P. A. (2003)の「未精製単層カーボンナノチューブ材料の取り扱い中のエアロゾル放出の評価」、NIOSH DART-02-191 1.1版 2003年4月；Maynard A. D.ら(2004)の「カーボンナノチューブ材料への暴露：未精製単層カーボンナノチューブ材料の取り扱い中のエアロゾル放出」、毒物学および環境衛生の学術誌、パートＡ、67:87-107；Han, J. H.ら(2008)の「カーボンナノチューブ研究施設における多層カーボンナノチューブ暴露のモニタリング」、吸入毒物学、20:8, 741-749参照）。
【００２１】
１つの好ましい実施形態によれば、ＣＮＴを、巻き上がりの可能性が低いために容易な取り扱いを確保するのに十分に大きな平均サイズを有する絡み合ったＣＮＴ凝集体の粉体の形で提供することによって、このことを最小限に抑えることができる。ここで、ＣＮＴ凝集体の少なくとも９５％は、１００μｍよりも大きな粒子サイズを有することが好ましい。好ましくは、ＣＮＴ凝集体の平均直径は、０．０５ｍｍ〜５．００ｍｍであって、好ましくは０．１０ｍｍ〜２．００ｍｍであり、最も好ましくは０．２０ｍｍ〜１．００ｍｍである。
【００２２】
従って、暴露の可能性を最小限に抑えることで、金属またはプラスチック流体で処理されるべきＣＮＴを容易に取り扱うことができる。凝集体が１００μｍよりも大きい場合、それらは標準的なフィルターによって容易にろ過されることができ、ＥＮ １５０５１−Ｂという意味で、呼吸が可能な低い巻き上がりが保証される。更に、この大きなサイズの凝集体で構成された粉体は、ＣＮＴ原材料の容易な取り扱いを可能にする注入性および流動性を有する。
【００２３】
ＣＮＴをミリメートルスケールの非常に絡み合った凝集体の形で提供しつつも、それらをナノスケールで均一に分散させることは、難しいであろうことが直ちに予想できるであろうが、本発明に基づく方法およびシステムを用いると、コンパウンド全体にわたる均質で等方的な分散が実際に可能であることが、発明者によって確かめられている。投与チャンバに適用される圧力パルスは、粉体をよく制御された量にて、それゆえＣＮＴを正確に計量して、投与チャンバの出口から排出するだけでなく、ＣＮＴの絡み合った凝集体が、破壊または崩壊させられ、それゆえ分解させられて、オペレータによって操作される必要なく金属またはプラスチック流体の中に導入されることができる分離されたＣＮＴを形成するという効果ももたらす。絡み合った構造および大きなＣＮＴ凝集体の使用は、それが高圧パルスを用いて投与チャンバから供給される場合、ＣＮＴの完全性を維持するのに役立つことさえできる。ＣＮＴを圧力パルスを用いて供給する場合、大きな加速力は、大きな力の勾配および剪断力を発生させ、絡み合ったＣＮＴの凝集体を機械的に崩壊させることができるが、一方で、凝集していないＣＮＴが損傷さえされ得る。
【００２４】
それゆえ本発明は、ＣＮＴを流体の中に射出して複合材料を形成する前に、ＣＮＴを分解させるために割り当てられる処理工程を必要とせず、良好な、注入性および流動性ならびにろ過性のような処理性、かつＣＮＴ凝集体の健康上のリスクの減少を活かしている。凝集は、本発明の供給プロセスにおいて「自動的に」起こる。
【００２５】
ＣＮＴの分解および投与を、圧力パルスの絶対圧力値、パルス周波数、パルス幅およびパルス負荷サイクルの少なくとも１つを制御することによって制御することができる。
【００２６】
射出成形処理、押出処理、スプレー圧密化処理または同様のものにおいて、本発明の方法は、ＣＮＴを、溶融または可塑化プラスチック材料または溶融金属のような、溶融または可塑化材料の流体ストリーム中に供給するのに特に適する。そのような処理において、コンパウンド全体にわたるＣＮＴの均質で等方的な分散を最適化するように、分解されたＣＮＴは、流体を出力するための出力ノズルの直前の流体の中に射出されることが好ましい。分解されたＣＮＴを出力ノズルのすぐ上流で流体ストリームの中に供給することは、上記の健康上のリスクのような、供給ラインにおける漏れのせいで、分解されたＣＮＴによって引き起される問題を、実質的に避けることができるという更なる利点を有する。本発明の方法は、金属粒子およびＣＮＴを有して成る複合材料の機械的合金化をもたらすよう、ＣＮＴをミルチャンバおよび粉砕部材としてのボールを有するボールミルに供給するために、分解されたＣＮＴの量を調節するためにも用いられることができる。
【００２７】
本発明の供給方法およびシステムは、処理用の流体に供給されるＣＮＴ、詳細には分解されたＣＮＴの量の正確な調節を可能にする。当該技術分野において、本発明によって実現されることができる、ナノ粒子ストリームの質量流量を正確に計量するための手段は、存在しない。
【課題を解決するための手段】
【００２８】
本発明の１つの好ましい実施形態において、少なくとも２つの投与チャンバが用いられ、かつ圧力パルスが、前記投与チャンバに連続的に適用されて、投与チャンバのそれぞれの出口からＣＮＴを連続的に排出する。交互に充填および放出される２つまたはそれより多くの投与チャンバを用いることは、前記流体の中に供給されるべきＣＮＴの実質的に連続的なストリームを生成するのを可能にする。
【００２９】
ＣＮＴが、空気圧によってＣＮＴの貯蔵器から投与チャンバに引き入れられ、かつ空気圧によって投与チャンバから排出されることができるように、ＣＮＴは、投与チャンバに接続される圧力ラインおよび吸引または真空ラインを用いて供給されることが好ましい。
【００３０】
ＣＮＴの平均直径は、３〜１００ｎｍが好ましく、より好ましくは５〜８０ｎｍ、および最も好ましくは６〜６０ｎｍである。結晶の直径が１００ｎｍのオーダーである１つの実施形態において、ＣＮＴは、約１０ｎｍの直径を有することができる；結晶の直径が２００ｎｍのオーダーである場合、ＣＮＴは、例えば約１５ｎｍの直径を有することができる。ＣＮＴは、密接な係合および連結を形成して、結晶の内側におよび／または粒界に沿って配置される。この効果は、「ナノ安定化」と呼ばれる。
【００３１】
更に、アスペクト比とも呼ばれる、ＣＮＴの直径に対する長さの比は、好ましくは３よりも大きく、より好ましくは１０よりも大きく、最も好ましくは３０よりも大きい。ＣＮＴの高いアスペクト比は、同様に金属結晶のナノ安定化を助ける。
【００３２】
本発明の１つの有利な実施形態において、ＣＮＴの少なくともほんの一部は、１つまたはそれより多くの巻き上げられたグラファイト層で構成されるスクロール構造を有し、それぞれのグラファイト層は、互いの上部の２つまたはそれより多くのグラフェン層から成る。このタイプのナノチューブは、独国特許第１０ ２００７ ０４４ ０３１ Ａ１において初めて記載された。この新しいタイプのＣＮＴ構造は、ただ１つの巻き上げられたグラフェン層で構成された「単一スクロール」構造と区別して、「マルチスクロール」構造と呼ばれる。従って、マルチスクロールＣＮＴと単一スクロールＣＮＴとの関係は、単層シリンダー状ＣＮＴとマルチ層シリンダー状ＣＮＴとの関係に類似する。このマルチスクロールＣＮＴは、らせん形状の断面を有し、かつ一般的に、それぞれ６〜１２のグラフェン層を有する２または３のグラファイト層を有する。
【００３３】
マルチスクロール型ＣＮＴは、上記のナノ安定化に非常に適することが分かっている。その理由の１つは、マルチスクロールＣＮＴが、直線に沿って延在するのではなく、曲がってまたは縮れて、複雑に湾曲した形状を有する傾向があるからであり、そのことは、それらが、非常に絡み合ったＣＮＴの大きな凝集体を形成する傾向がある理由でもある。曲がった、湾曲した、かつ絡み合った構造を形成するこの傾向は、結晶と連結し、それらを安定化させる３次元ネットワークの形成を促す。
【００３４】
マルチスクロール構造がナノ安定化に非常に良く適する更なる理由は、チューブが開いた本のページのように湾曲する場合、個々の層が扇形に広がる傾向があるからだと考えられており、それゆえ、結晶と連結するための起伏のある構造を形成し、それは今度は、欠陥の安定化のためのメカニズムの１つであると考えられている。
【００３５】
更に、マルチスクロールＣＮＴの個々のグラフェン層およびグラファイト層が、外見上どのような隙間も有さず、ＣＮＴの中心から周囲に向かって連続的な形態であるため、これも同様に、チューブ構造における更なる材料のより良好かつより早いインターカレーションを可能にする。なぜなら、Carbon 34, 1996, 1301 - 03に記載される単一スクロールＣＮＴと比べて、あるいはサイエンス 263, 1994, 1744 - 47に記載されるオニオン型構造を有するＣＮＴと比べて、より開口した縁部が、インターカレーションのための入口を形成できるからである。
【００３６】
ＣＮＴの投与チャンバへのおよび投与チャンバからの供給の間、ＣＮＴを高圧に晒すことは、分解されたＣＮＴが、流体に射出される前に機能化される、詳細には粗面化されるという更なる効果をもたらすことができる。
【００３７】
ナノ粒子がマルチ層またはマルチスクロールＣＮＴによって形成される場合、ＣＮＴを５．０ＭＰａまたはそれよりも高い圧力、好ましくは７．８ＭＰａまたはそれよりも高い圧力のような高圧に晒すことによって、少なくともいくらかのＣＮＴの少なくとも最外部層を破壊させることにより、粗面化が行なわれてよい。ナノ粒子の粗面化のおかげで、金属結晶との連結効果およびそれゆえナノ安定化は、更に高まる。
【００３８】
本発明は、半完成品または完成品を製造するための方法および装置も提供し、上記のように、ナノ粒子材料は流体に供給され、その流体は、例えば可塑化もしくは溶融プラスチック、溶融金属材料、または金属粒子の流体のストリームであってよい。
【００３９】
本発明で使用するためのプラスチック材料は、合成ポリマー材料を含んで成ることが好ましく、それは例えばＰＵ（ポリウレタン）、ＰＥ（ポリエチレン）、ＰＰ（ポリプロピレン）、ＰＶＣ（ポリ塩化ビニル）、ＰＳ（ポリスチロール）、ＰＴＦＥ（ポリテトラフルオロエチレン、またはイー・アイ・デュポン・ド・ヌムール・アンド・カンパニーのテフロン（登録商標））、ＰＡ（ポリアミド）、ポリエステル、ＰＣ（ポリカーボネート）、およびＰＥＴ（ポリエチレンテレフタレート）などである。プラスチックは、当該技術分野において周知であるような、例えば射出成形または押出によって処理される。
【００４０】
金属が複合材料を形成するために用いられる場合、中にＣＮＴが分散している金属材料を処理する１つの好ましい方法は、英国特許第１ ３７９ ２６１ Ａおよび英国特許第１ ４７２ ９３９ Ａにて、ならびにOsprey Metal社によって記載されているように、スプレーフォーミングまたはスプレー圧密化によるものである。この実施形態において、好ましくは、金属は軽金属であり、詳細にはＡｌ、Ｍｇ、Ｔｉ、またはＡｌ−Ｌｉ合金、Ａｌ−Ｎｉ合金、Ａｌ−Ｓｉ合金およびＡｌ−Ｚｎ合金のような、先の１つもしくはそれより多くを含有するいずれかの合金である。別の実施形態において、金属はＣｕまたはＣｕ合金であってよい。
【００４１】
中にＣＮＴが分散している金属材料を処理するもう１つの方法は、ボールミルを用いた機械的合金化によるもので、本発明のシステムおよび方法は、ボールミルの中への分解されたＣＮＴを正確に計量するために用いられる。ボールミルの粉砕チャンバは固定され、そのボールは回転要素の回転運動によって加速されることが好ましい。この構成は、ボールの先端部が上記速度で動かされるように、十分な回転周波数で回転要素を駆動させることによって、ボールを８ｍ／秒、１１ｍ／秒または更に大きな上記速度まで容易にかつ効率的に加速させることを可能にする。これは、ボールの最大速度が、通常たった５ｍ／秒である、例えば回転ドラムを有する普通のボールミルまたは平面的なボールミルとは異なる。また、固定粉砕チャンバおよび駆動式回転要素を採用する構成は、容易に拡大縮小可能でもあり、実験室タイプのミルから、産業規模でのハイスループット機械的合金化のためのミルまで、非常に種々のサイズのボールミルのために、同じ構成が用いられることができることを意味する。
【００４２】
例えばバッチ粉砕処理を想定することができるはずであり、所定量の金属粒子およびＣＮＴが機械的合金化によって処理された後、その合金は自動的に排出され、かつそれぞれの貯蔵器から新しい材料が自動的に供給される。これは、ＣＮＴが分解され、かつ正確に計量されることを要求する。
【００４３】
金属成分としてのアルミニウムに関して、本発明は、Ａｌ合金によって、現在直面している多くの問題を回避することを可能にする。亜鉛を組み込んだＡｌ７ｘｘｘまたはＬｉに基づく標準ＥＮ ５７３−／４によるＬｉを組み込んだＡｌ８ｘｘｘのような、高強度Ａｌ合金が知られているが、残念なことに、これら合金を陽極酸化によって被覆することは困難であることが分かっている。また、異なるＡｌ合金が組み合わせられる場合、含有される合金の異なる電気−化学ポテンシャルのせいで、接触領域にて腐食が起こり得る。一方、固溶体硬化に基づく１ｘｘｘ系、３ｘｘｘ系および５ｘｘｘ系のＡｌ合金は、陽極酸化によって被覆されることはできるが、それらは、比較的不十分な機械的特性、低い温度安定性を有し、かつ冷間加工により極めて限られた程度までしか硬化されることができない。
【００４４】
これとは対照的に、純アルミニウムまたはアルミニウム合金が本発明の複合材料の金属成分を形成する場合、ナノ安定化効果のおかげで、今日市販されている最も高い強度のアルミニウム合金に匹敵する、あるいはそれを超えさえする強度および硬度を有し、更に、ナノ安定化のおかげで増大した高温強度を有し、かつ陽極酸化を受け入れる態勢にある、アルミニウム系複合材料を提供することができる。本発明の複合材料の金属として、高強度アルミニウム合金を用いる場合、コンパウンドの強度を更に上昇させることさえできる。更に、複合材料中のＣＮＴの割合を適切に調節することによって、機械的特性を所望の値に調節することができる。従って、同じ金属成分を有するが、ＣＮＴの異なる濃度を有し、それゆえ異なる機械的特性を有する材料を製造することができ、それらは、同じ電気−化学ポテンシャルを有し、従って互いに接続される場合、腐食しやすくないであろう。これは、異なる機械的特性が必要とされる場合、異なる合金を用いることが必要とされ、かつそれゆえ異なる合金が接触する場合、腐食が常に問題となる、先行技術とは異なる。
【００４５】
引張強度および硬度は、複合材料内のＣＮＴの含有量とほぼ比例して変化し得ることが分かっている。アルミニウムのような軽金属にとって、ヴィッカース硬度は、ＣＮＴ含有量に対してほぼ直線的に増加することが分かっている。約９．０重量％のＣＮＴ含有量にて、複合材料は、非常に固くてもろくなる。従って、所望の機械的特性に応じて、０．５〜１０．０重量％のＣＮＴ含有量が好ましいであろう。特に、５．０〜９．０％の範囲のＣＮＴ含有量が非常に有用であり、なぜならそれは、上記のナノ安定化の利点、詳細には高温安定性と組み合わせて、驚くべき強度の複合材料を作ることを可能にするからである。もう１つの好ましい実施形態において、ＣＮＴ含有量は３．０〜６．０重量％である。
【００４６】
本発明によって形成される新しい複合材料の構造は、金属結晶のマイクロ構造がナノ粒子（ＣＮＴ）によって安定化されるという点で、新しくかつ驚くべき効果を有する。詳細には、ナノスケール金属結晶とＣＮＴとの密接な係合または連結のおかげで、ＣＮＴによって金属内の転位が安定化させられることが観察されている。この安定化は、ナノスケール結晶の体積に対して非常に大きな表面の割合のおかげで可能である。更に、金属成分として、固溶体硬化によって強化された合金が用いられる場合、混合された結晶または固溶体の相は、ＣＮＴとの係合または連結によって安定化されることができる。従って、均一にかつ好ましくは等方的に分散したＣＮＴと組み合わせて、この新しい効果、詳細には、１００ｎｍ以下、最大２００ｎｍ以下の金属結晶に生じることが観察されるそれは、本明細書において「ナノ安定化」または「ナノ固定」と呼ばれる。ナノ安定化の更なる要旨は、ＣＮＴが金属結晶の粒子成長を抑制することである。
【００４７】
ナノ安定化は、当然ながら微視的な（またはむしろナノスケールの）効果であるが、それは、中間製品としてコンパウンド材料を製造するのを可能にし、更に、新奇な巨視的機械的特性、詳細には高温安定性に関する特性を有する、それ由来の完成品を製造するのを可能にする。例えば、ＣＮＴによるナノ結晶のナノ安定化のおかげで、転位密度およびそれに関係して増大した硬度は、金属の相のいくつかの融点付近の温度で維持されることができることが観察されている。このことは、コンパウンド材料が、コンパウンドの機械的強度および硬度を保ちながら、金属の相の幾つかの融点までの温度で、熱間加工または押出の方法に適用されることができることを意味する。例えば、金属がアルミニウムまたはアルミニウム合金の場合、熱間加工は、アルミニウムの機械的特性を通常ひどく傷つけるため、当業者は、熱間加工がそれを処理するのに典型的でない方法であることを理解するであろう。しかしながら、上記のナノ安定化のおかげで、増大したヤング係数および硬度は、熱巻加工のもとでさえ保たれる。更に、原材料としてのナノ安定化コンパウンドから形成された最終製品は、軽金属が高温安定性の欠如のせいで一般的に機能しない、エンジンまたはタービンのような高温用途に用いられることができる。
【００４８】
本発明のいくつかの実施形態において、ナノ粒子は、ＣＮＴによって互いに部分的に隔てられているだけでなく、幾つかのＣＮＴは、結晶内に含有または組み込まれてもいる。これを、結晶から「髪」のように突出するＣＮＴとして考えることができる。これら組み込まれたＣＮＴは、コンパウンド材料を処理する際、圧力および／または熱の形でエネルギーが供給される場合、粒子成長および内部緩和を妨げる、即ち、転位密度の減少を妨げる上で、重要な役割を果たすと考えられている。
【００４９】
ＣＮＴおよびＣＮＴ凝集体の製造および構造、ならびにＣＮＴが金属結晶内に組み込まれる複合材料の構造に関して、優先権主張出願ＰＣＴ／ＥＰ２００９／００６７３７について明確に述べられており、その内容を、参照することによって本明細書に組み込む。
【図面の簡単な説明】
【００５０】
【図１】図１は、本発明の１つの実施形態に基づく、押出機においてＣＮＴを流体ストリームの中に供給するためのセットアップの概略図を示す。
【図２】図２は、本発明の１つの実施形態において用いられることができる、スプレーフォーミング装置の概略図を示す。
【発明を実施するための形態】
【００５１】
図１は、本発明を実施する１つの実施例として、押出プラスチック品を製造するための装置を概略的に図示する。一般的に、装置は、ナノ粒子のための供給システム１０、およびＣＮＴが中に分散しているポリウレタンまたはポリエチレンのようなプラスチックを含んで成る複合材料から、物体を形成するための押出機１２を有して成る。
【００５２】
図１の実施形態の供給システム１０は、カーボンナノチューブ（ＣＮＴ）の絡み合った凝集体の粉体を受容するための貯蔵器１４、および入口が供給ライン２０、２０’、２０”を介して貯蔵器１４に接続されている２つの投与チャンバ１６、１８を有して成る。投与チャンバ１６、１８の出口は、供給ライン２２、２２’、２２”を介して押出機１２に接続される。
【００５３】
供給システム１０は、圧力ポンプ２４’、２４”、またはそれぞれの圧力ラインおよび真空ポンプ２６’、２６”または投与チャンバ１６、１８に接続されるそれぞれの真空吸引ラインを更に有して成る。バルブ２８’、２８”；３０’、３０”；３２’、３２”；および３４’、３４”は、図１に図示するように、投与チャンバ１６、１８と、それぞれの供給ライン２０’、２０”との間、供給ライン２２’、２２”との間、圧力ポンプ２４’、２４”との間、および真空ポンプ２６’、２６”との間に提供される。
【００５４】
押出機１２は、プラスチック粒質材料を押出機ヘッド４０に供給するための供給ライン３８を介して、ＰＵまたはＰＥ粒質物のようなプラスチック粒質材料のための貯蔵器３６に接続される。バルブ４２は、押出機１２への粒質物の流れを制御する。押出機ヘッド４０は、押出複合材料４４が出力される押出ノズル（図示せず）を有して成る。押出機１２は、押出機スピンドル（図示せず）および当該技術分野で周知の他の構成要素も有して成る。図１に図示するシステムの動作は、以下の通りである。
【００５５】
真空ポンプ２６がＣＮＴ凝集体を貯蔵器１４から投与チャンバ１６または１８の中に引き入れるようにバルブ３０’、３０”；３２’、３２”を閉め、かつバルブ２８’、２８”、３４’、３４”を開けることによって、ＣＮＴ凝集体は、貯蔵器１４から２つの投与チャンバ１６、１８に交互に供給される。圧力ポンプ２４によって生じた圧力パルスが投与チャンバ１６または１８に適用されることができるようにバルブ２８’、２８”；３４’、３４”を閉め、かつバルブ３０’、３０”；３２’、３２”を開けることによって、ＣＮＴ凝集体は、分解されて投与チャンバ１６および１８から排出する。投与チャンバ１６または１８の一方にＣＮＴ凝集体が供給される間、他の投与チャンバ１８または１６では、ＣＮＴが結合された供給ライン２２’、２２”を通って実質的に連続的なストリームを発生させるように分解され放出されるような方法で、バルブ、真空ポンプおよび圧力ポンプは、制御される。ＣＮＴ凝集体を投与チャンバ１６、１８に供給して、投与チャンバ１６、１８から分解されたＣＮＴを放出するサイクルが、投与チャンバ１６、１８を浄化する中間工程を含んで成るような方法で、ＣＮＴの押出機１２への供給は、制御されることができ、投与チャンバを浄化する前記工程のために、バルブ２８’、２８”；３０’、３０”は閉められ、かつバルブ３２’、３２”；３４’、３４”は開けられる。
【００５６】
本発明の他の実施形態において、２つよりも多くの投与チャンバ１６、１８は、並列に提供されることができ、かつ更なる投与チャンバは、直列に提供されることができる。
【００５７】
ＣＮＴを投与チャンバ１６、１８の中へ引き入れ、ＣＮＴを投与チャンバ１６、１８から排出する時、供給されるべきＣＮＴの量を調節し、かつＣＮＴの分解のプロセスを制御するように、圧力ポンプ２４’、２４”および真空ポンプ２６’、２６”によって生じる絶対圧力、パルス周波数、パルス幅ならびにパルス負荷サイクルは、制御されることができる。
【００５８】
この種類の供給システムは、国際公開ＷＯ０３／０２９７６２ Ａ１に詳細に記載されており、参照することによって本明細書に組み込む。従って、そのシステムは、この出願において更に詳細に記載される必要はない。
【００５９】
投与チャンバ１６、１８において絡み合ったＣＮＴ凝集体に適用される高空気圧加速力のおかげで、圧力ポンプ２４’、２４”によって圧力パルスが生じる時だけでなく、凝集体が真空ポンプ２６’、２６”を用いて投与チャンバ１６、１８の中に引き入れられる時にも、非常に強い力の勾配および関連する剪断力は、ＣＮＴ凝集体が機械的に崩壊され、かつチューブまたはファイバの形でＣＮＴとして回収されるように、ＣＮＴ凝集体に適用される。これらＣＮＴは、供給ライン２２’、２２”を介して押出機ヘッド２０の中に供給され、それらは、押出機ノズルのすぐ上流で、可塑化または溶融プラスチックの中に分散される。押出機１２において、粒質物または同様のものとして貯蔵器３６から提供されるプラスチックは、当該技術分野において周知の方法で処理され、可塑化または溶融され、かつ押し出され、供給されるプラスチック粒質物の量は、バルブ４２によって制御されることができる。本出願の文脈において、流体または可塑化プラスチック材料は、ＣＮＴが中に射出される流体と見なされる。本発明は、プラスチック材料を処理するために、押出機を用いる代わりに、射出成形処理、ブロー成形処理、注入処理、発泡処理、またはむしろ当該技術分野において既知の、あるいは展開されるべきプラスチック処理の方法にも適用されてよい。上記のように、分解されたＣＮＴは、出力ノズルのすぐ上流で、溶融または可塑化プラスチック材料の中に射出されることが好ましく、プラスチック材料は、依然として溶融または可塑化状態にある。
【００６０】
驚くべきことに、本発明は、本明細書において記載される方法およびシステムによって、プラスチック材料内でのＣＮＴの均質かつ等方的な分散を達成することができ、それは最終的に、複合材料４４として出力されることが分かっている。
【００６１】
本発明の別の実施形態において、ＣＮＴは溶融金属、またはより一般的には、完成半完成品を製造するように処理される金属流体の中に射出される。好ましい実施形態において、ＣＮＴは、図２に概略的に図示するスプレー圧密化装置にて、溶融金属の中に導入される。
【００６２】
スプレー圧密化装置は、金属を液体状態まで加熱するための加熱手段５４によって包囲されている、溶融金属合金５２の供給物を保持するためのるつぼ５０を有して成る。溶融金属は、重力または当該技術分野で既知の他の手段によって、るつぼ５０から流管５６に、更に噴霧ノズル５８に供給される。噴霧ノズル５６は、基材６６に堆積物６４を形成する噴霧金属液滴６２を生成するために、噴霧ガス入口６０を有して成る。この装置は、半完成品を製造するための当該技術分野で十分に確立されており、その半完成品は、例えば圧力成形によって、それらの最終形態に成形されることができる。
【００６３】
本発明に基づいて、ナノカーボンチューブは、本発明の供給システムを用いて、流管５６で導入され、その一つの実施形態が、図１を参照して説明されている。溶融金属内に、それゆえ堆積物６４内に、ＣＮＴを均質にかつ等方的に分散させるように、分解されたＣＮＴは、噴霧ノズル５８のすぐ上流で導入される。
【００６４】
複合材料の利益のある機械的特性が、完成品または半完成品内に維持されることができることは、本発明の複合材料の驚くべき利点である。
【００６５】
１つの好ましい典型的な実施形態は、図面および先の明細書にて詳細に図示され、説明されるが、これは、単なる典型的なものとして考えられるべきであり、本発明を限定するものとして考えられるべきではない。尚、この点で、好ましい典型的な実施形態が図示され、説明されるだけであり、現在または未来において請求項の保護の範囲内に位置する全ての変化形および変更が、保護されるべきである。
【符号の説明】
【００６６】
１０  供給システム
１２  押出機
１４  貯蔵器
１６  投与チャンバ
１８  投与チャンバ
２０、２０’、２０”  供給ライン
２２’、２２”  供給ライン
２４’、２４”  圧力ポンプ
２６’、２６”  真空ポンプ
２８’、２８”  バルブ
３０’、３０”  バルブ
３２’、３２”  バルブ
３４’、３４”  バルブ
３６  貯蔵器
３８  供給ライン
４０  押出機ヘッド
４２  バルブ
４４  押出複合材料
５０  るつぼ
５２  溶融金属合金
５４  加熱手段
５６  流管
５８  噴出ノズル
６０  ガス入口
６２  噴出液滴
６４  堆積物
６６  基材
【図１】
2012523972.tif 000003
【図２】
2012523972.tif 000004
【国際調査報告】
2012523972.tif 000005
2012523972.tif 000006
2012523972.tif 000007